(57)【要約】本発明は、シリル基を有するヒドロキシル化合物を含むエマルジョン、その製造および使用に関する。【選択図】なし【特許請求の範囲】
【請求項１】
それぞれの場合に分子中に少なくとも１つの非末端シリル官能基を有する、シリル官能化ポリエーテルおよび／またはシリル官能化ポリエーテルシロキサンを含む、安定した耐加水分解性水性エマルジョン。
【請求項２】
シリル官能化ポリエーテルとして、式（１）
【化１】
2012528203.tif 000011
（式中、
ａは、１〜３の整数であり、
ｂは、０〜２の整数であり、
ａおよびｂの合計は３であり、
ｃは、０〜２２の整数であり、
ｄは、１〜１０００の整数であり、
ｅは、０〜１００００の整数であり、
ｆは、０〜１０００の整数であり、
ｇは、０〜１０００の整数であり、
ｈ、ｉ、およびｊは、０〜５００の整数であり、
ただし、前記指数ｄ〜ｊを有するフラグメントは、互いに自由に順序を変えることができ、すなわち、ポリエーテル鎖内の配列において互いに交換可能であり、
ｎは、２〜８の整数であり、
Ｒは、直鎖状または分枝状の、飽和、単価不飽和または多価不飽和の、１〜２０個の炭素原子を有するアルキル基、あるいは１〜２０個の炭素原子を有するハロアルキル基から選択される１つ以上の同一または異なる基を示し、
Ｒ１が、飽和または不飽和の、場合により分枝状の基であるか、あるいはアルコキシ、アリールアルコキシまたはアルキルアリールアルコキシ基の種類のポリエーテル基であり、ここで、前記炭素鎖は、酸素原子によって介在されていてもよく、あるいは、場合により単縮合または多縮合した芳香族アリールオキシ基であるか、あるいはアルキル基および／またはアリール基で置換されていてもよいケイ素含有化合物またはシロキサン基またはポリ（シロキサン）基であり、
Ｒ２またはＲ３、さらにまたＲ５またはＲ６は、同一にかあるいは互いに独立して、Ｈ、あるいは飽和または場合により単価不飽和または多価不飽和の、さらに場合により置換された、場合により一価または多価の、炭化水素基であり、前記基Ｒ５またはＲ６については、それらが一価の炭化水素基である場合があり、ここで、前記炭化水素基は、フラグメントＹを介して脂環式に架橋されていてもよく；Ｙが存在しなくてもよく、あるいは１つまたは２つのメチレン単位を有するメチレン架橋であってもよく、Ｙが存在しない場合、Ｒ２またはＲ３は、互いに独立して、１〜２０個の炭素原子を有する直鎖状または分枝状の基であり、
Ｒ４は、１〜２４個の炭素原子の直鎖状または分枝状のアルキル基、あるいは場合により同様にアルキル基を有していてもよい芳香族または脂環式基に対応し、
Ｒ７およびＲ８は、互いに独立して、代替的に、水素であるかあるいはアルキル、アルコキシ、アリールまたはアラルキル基であってこれらの基は、開環重合によって共重合して、アルコキシシラン基を含有する架橋性ポリエーテルエステルを提供し、
Ｒ９、Ｒ１０、Ｒ１１、およびＲ１２は、互いに独立して、代替的に、水素であるかあるいはアルキル、アルケニル、アルコキシ、アリールまたはアラルキル基であり、前記炭化水素基は、フラグメントＺを介して脂環式または芳香族式に架橋可能であり、Ｚは二価のアルキレン基またはアルケニレン基であることが可能である）
の化合物を、単独でまたは互いに対する混合物として使用することを特徴とする、請求項１に記載のエマルジョン。
【請求項３】
前記ＯＲ基の一部が、エステル交換反応の結果としてシリルポリエーテル基で置換されることにより、式（１）の指数（ａ）＋（ｂ）の合計が平均して３未満である組成物が存在することを特徴とする、請求項２に記載のエマルジョン。
【請求項４】
Ｒ１が、（ポリ）シロキサン基であることを特徴とする、請求項２または３に記載のエマルジョン。
【請求項５】
（ポリ）シロキサン基を含有する化合物として、式（３）
【化２】
2012528203.tif 000012
（式中、
Ｘは、酸素、窒素、リンまたは硫黄などのヘテロ原子を含んでいてもよい、１〜２０個のＣ原子を有する、直鎖状、環状または分枝状の、脂肪族または芳香族の、飽和または不飽和の炭化水素基であり、
Ｘ１は、代替的にＸ、Ｘ２またはＸ３であり、
Ｘ２は、アルコキシシリル基を有し、かつエステル変性またはカーボネート変性されていてもよい、式（３ａ）のＯＨ官能性ポリオキシアルキレン基であり、
【化３】
2012528203.tif 000013
Ｘ３は、式（３ｂ）の末端エーテル化ポリオキシアルキレン基であり、
【化４】
2012528203.tif 000014
式中、
Ｒは、直鎖状または分枝状の、飽和、単価不飽和または多価不飽和の、１〜２０個の炭素原子を有するアルキル基、あるいは１〜２０個の炭素原子を有するハロアルキル基から選択される１つ以上の同一または異なる基を示し、
Ｒ２またはＲ３、さらにまたＲ５またはＲ６は、同一にかあるいは互いに独立して、Ｈ、あるいは飽和または場合により単価不飽和または多価不飽和の、さらに場合により置換された、場合により一価または多価の、炭化水素基であり、前記基Ｒ５またはＲ６については、それらが一価の炭化水素基である場合があり、ここで、前記炭化水素基は、フラグメントＹを介して脂環式に架橋されていてもよく；Ｙは存在しなくてもよく、あるいは１つまたは２つのメチレン単位を有するメチレン架橋であってもよく、Ｙが０である場合、Ｒ２またはＲ３は、互いに独立して、１〜２０個の炭素原子を有する直鎖状または分枝状の基であり；前記炭化水素基Ｒ２およびＲ３は同様にさらに置換されてもよく、ハロゲン、ヒドロキシル基またはグリシジルオキシプロピル基などの官能基を有していてもよく；Ｒ４は、芳香族基または脂環式基に結合されてもよい、１〜１８個の炭素原子を有する直鎖状または分枝状のアルキル基であり、
Ｒ７およびＲ８は、互いに独立して、代替的に水素であるかあるいはアルキル、アルコキシ、アリールまたはアラルキル基であり、
Ｒ９、Ｒ１０、Ｒ１１、およびＲ１２は、互いに独立して、代替的に水素であるかあるいはアルキル、アルケニル、アルコキシ、アリールまたはアラルキル基であり、前記炭化水素基は、フラグメントＺを介して脂環式または芳香族式に架橋可能であり、Ｚは二価のアルキレン基またはアルケニレン基のいずれかを示すことが可能であり；
Ｒ１３は、代替的に、１〜１８個のＣ原子を有するアルキル基、または式（３ｃ）のポリオキシアルキレン基であり、単官能性カルボン酸で末端エステル化され、
【化５】
2012528203.tif 000015
式中、
Ｒ１４は、１〜３０個の炭素原子を有する、飽和または単価不飽和または多価不飽和の、直鎖状または分枝状のいずれかの、脂肪族または芳香族炭化水素基であり、同様にＯＨ基を有していてもよく、
Ｘ４は、Ｘ１または式（３ｄ）のフラグメントのいずれかであり、
【化６】
2012528203.tif 000016
式中、
ｋ、ｋ１およびｋ２は、互いに独立して、０〜５００の整数であり、
ｌ３、ｌ４、ｌ５、ｌ６、ｌ７、およびｌ８は、互いに独立して、０〜６０の整数であり、
ｏは、０〜１０の整数であり、
ただし、
ｌ３、ｌ５、およびｌ７の合計が０である場合、Ｘ１は少なくとも１度はＸ２であり、
Ｘ１がＸ２以外である場合、ｌ３、ｌ５、およびｌ７の合計は少なくとも１であり、
ここで、
ａは、１〜３の整数であり、
ｂは、０〜２の整数であり、
ａおよびｂの合計は３であり、
ｃは、０〜２２の整数であり、
ｃ１は、０〜２４の整数であり、
ｄは、１〜５００の整数であり、
ｅは、０〜５０００の整数であり、
ｎは、２〜８の整数であり、
ｆ、ｇ、ｈ、ｉ、およびｊは各々、０〜５００の整数であり、
ただし、前記指数ｄ〜ｊを有するフラグメントは、互いに自由に順序を変えることができ、ポリエーテル鎖内の配列において互いに交換可能であり、ここで、前記指数ｄ〜ｊを有するフラグメントの様々なモノマー単位は、互いにブロック状に構成されていてもよく、あるいは統計的分布にしたがっていてもよく、ただし、前記指数ｋ、ｋ１、ｋ２、ｌ３、ｌ４、ｌ５、ｌ６、ｌ７、ｌ８、およびｏを有するフラグメントは、互いに自由に順序を変えることができ、シロキサン鎖内で互いに交換可能であり、代替的に、統計的分布またはブロック状の配列で存在してもよい）
のアルコキシシリル官能性ポリエーテルシロキサンおよびそれらの混合物を使用することを特徴とする、請求項４に記載のエマルジョン。
【請求項６】
アルコキシシリル基を備えたポリエーテル鎖が、Ｓｉ−Ｏ−Ｃ結合を介してシロキサン構造に結合した、式（５）
【化７】
2012528203.tif 000017
（式中、
Ｒ’は、１つ以上の同一または異なる、直鎖状または分枝状の、飽和、単価不飽和または多価不飽和の、１〜２０個の炭素原子を有するアルキル基に対応し、
ｍは、０〜５０００の整数であり、
Ｘ７は、式（５ａ）のポリエーテルフラグメントに対応し、
【化８】
2012528203.tif 000018
式中、前記置換基Ｒ、Ｒ２〜Ｒ１２、前記基ＹおよびＺ、ならびに前記指数ａ、ｂ、ｃ、ｄ、ｅ、ｆ、ｇ、ｈ、ｉ、ｊ、およびｎは、式（３ａ）の化合物について上述した定義に対応し、式（３）で表される前記ポリエーテルシロキサンは、遊離した過剰のポリエーテルまたは転位生成物などの、手順の付随物として存在し得る副生成物を含む）
の直鎖状ポリエーテル−シロキサン−ポリエーテルトリブロックコポリマーが存在することを特徴とする、請求項１〜５のいずれか一項に記載のエマルジョン。
【請求項７】
式（１）、（５）および／または（６）の化合物が、単独でまたは互いの混合物として使用されることを特徴とする、請求項２、５および６のいずれか一項に記載のエマルジョン。
【請求項８】
使用される乳化剤が、陰イオン性、非陰イオン性、陽イオン性、および両性の乳化剤さらにまた乳化剤混合物であることを特徴とする、請求項１〜７のいずれか一項に記載のエマルジョン。
【請求項９】
触媒、光潜在性塩基、レオロジー特性を改質するための添加剤、親水性充填剤、有機官能性および／または部分的に可溶性および／または水不溶性シランおよび／またはシロキサン、助剤、膜形成剤、抗菌剤および防腐剤、分散剤、消泡剤および脱気剤、染料、着色剤および顔料、不凍剤、殺菌剤、接着促進剤および／または反応性希釈剤、可塑剤および錯化剤、噴霧助剤、湿潤剤、ビタミン、成長物質、ホルモンおよび／または香料、光安定剤、フリーラジカル捕捉剤、紫外線吸収剤、さらなる安定剤の群から選択される化合物を含むことを特徴とする、請求項１〜８のいずれか一項に記載のエマルジョン。
【請求項１０】
塗料、インク、離型剤、接着剤、化粧品、傷防止コーティング、建築用防腐剤、腐食防止剤および／または封止剤のため、紙、粒子、紡織繊維およびガラス繊維のコーティングのため、紙用の充填剤のコーティングのため、帯電防止表面を生成するための原料として、ならびに／あるいはポリプロピレンオキシドをベースとするゴム部品を製造するための出発材料としての、請求項１〜９のいずれか一項に記載のエマルジョンの使用。
【発明の詳細な説明】
【技術分野】
【０００１】
本発明は、シリル基を有するヒドロキシル化合物を含むエマルジョン、ならびに前記エマルジョンの製造および使用に関する。
【背景技術】
【０００２】
本発明の意味で用いられる、シリル基を有するヒドロキシル化合物は、独国特許出願第１０  ２００８  ０００３６０．３号（本明細書の優先日の時点で未公開）の明細書に記載の方法にしたがって、複金属シアン化物触媒上でエポキシ官能性シランをアルコキシ化することによって製造可能な全ての反応生成物を意味し；特に、これらの化合物は、シロキサン基も有し得る。これらの生成物は、以後、式１のシリルポリエーテルと呼ばれる。本発明の趣旨でのシリル基は、異なるまたは同一の有機またはオキシ有機（oxyorganic）基によって特徴付けられる。
【化１】
2012528203.tif 000002
【０００３】
末端反応性アルコキシシリル基を有するプレポリマー系、例えば、アルコキシシラン末端の、湿気硬化型一液ポリウレタンが、工業および建築の分野ならびに自動車産業における、塗料、さらには弾性封止剤および接着剤の製造によく使用されている。このようなプレポリマーの市販の例は、カネカ製のＭＳポリマー、またはWacker製のGeniosilsである。したがって、シラン重縮合によって架橋するアルコキシシラン官能性ポリウレタンが十分に確立されている。この主題の概説論文は、例えば、「Adhesives Age」4/1995の３０ページ以降（Ta-Min Feng、B.A. Waldman著）に見られる。
【０００４】
これらの種の末端アルコキシシラン官能化ポリウレタンは、米国特許第３，６２７，７２２号または同第３，６３２，５５７号にしたがって、例えば、ポリエーテルポリオールを過剰のポリイソシアネートと反応させてＮＣＯ含有プレポリマーを生じさせ、次にそれを今度はアミノ官能性アルコキシシランとさらに反応させることによって、製造され得る。得られるアルコキシシラン官能性プレポリマーは、尿素基およびウレタン基を高濃度で含有し、これは生成物の部分への高い粘度をもたらす。有機主鎖は、ポリエーテルに加えて、例えば、ポリウレタン、ポリエステル、ポリアクリレート、ポリビニルエステル、エチレン−オレフィンコポリマー、スチレン−ブタジエンコポリマーまたはポリオレフィンから構成され得る。この種のプレポリマーは、欧州特許第０  ３７２  ５６１号、国際公開第００／３７５３３号または米国特許第６，２０７，７６６号を含む参照文献に記載されている。しかしながら、さらに、国際公開第９６／３４０３０号を含む参照文献に記載される、主鎖が全体的にまたは少なくとも部分的にオルガノシロキサンからなる広い範囲の系もある。記載されているプレポリマーの全ての欠点は、α，ω位のみがシリル基で終端したプレポリマーの官能基（functionalization）の密度が低いことである。
【０００５】
この欠点は、独国特許出願第１０  ２００８  ０００３６０．３号の未公開の明細書に記載される、シリル基を有する新しいヒドロキシル化合物の使用、あるいは複金属シアン化物（ＤＭＣ）触媒上でエポキシド官能性アルコキシシランをアルコキシ化することによって得られる、アルコキシシリル基を有するポリエーテルアルコールの使用によって克服することができる。独国特許出願第１０  ２００８  ０４４３７３．５号の未公開の明細書に記載される、アルコキシシリル基を有するポリエーテルシロキサンは、同様に、複金属シアン化物触媒によって製造され得る。この２つの明細書の全体が、本開示の一部および主題として本明細書に援用される。ポリエーテル鎖のオキシアルキレン単位の配列内のアルコキシシラン官能基だけでなく、それらの末端に新しい複数のアルコキシシラン官能基も有し得るこれらの新しいポリエーテル（シロキサン）構造により、所望に応じて、すなわち、特定の性能目標に合わせて、標的プレポリマー中のアンカー基の密度を調節することが可能になる。さらに、これらの構造は、さらなる官能化に利用可能な、遊離したままのヒドロキシル基を含有する。
【０００６】
プレポリマーが水不溶性である場合、揮発性有機溶媒を用いてプレポリマーの粘度を低下させることができる。このような溶媒は、多くの場合、ＶＯＣ（揮発性有機化合物）という略語によって呼ばれる。多くの有機溶媒では、健康に対する悪影響が見つかっているか、あるいは少なくとも考えられている。その結果、ＶＯＣ放散の低減を目的として、環境および健康を保護するための一連の法規制が公表されている。１９９９年の欧州ＶＯＣ指令が、例えば、ＶＯＣ放散を低減するための法定用件を規定している（指令１９９９／１３／ＥＣおよび２００４／４２／ＥＣ）。
【０００７】
有機溶媒の代替として、１つの選択肢は、水性エマルジョンの形態の水不溶性プレポリマーを使用することである。水の使用は、環境に優しい。実用の観点から、水の使用は、実際、有機溶媒の使用より好ましい。その理由は、硬化の前に材料を塗布する際の、除去、考えられる修正または補充を、水を用いて、および／または水性界面活性剤溶液を用いて行うことができるためである。しかしながら、記載されているプレポリマーは、構造に起因する加水分解不安定性の性質を有する。したがって、水性エマルジョンの形態のプレポリマーは使用しにくい。乳化では、乳化剤と呼ばれるものおよびせん断力を用いて物質が水中で乳化される。この種のエマルジョンの粘度およびレオロジープロファイルは、主に、連続した水相のレオロジーによって決定される。塗布の面積に応じて、極低い粘度のエマルジョンから高い粘度のペーストまで、レオロジープロファイルを添加剤によって変えることができる。
【０００８】
一般的に言えば、両親媒性の分子および粒子の両方が、乳化剤として考えられる。粒子によって安定化されるエマルジョンは、「ピッカリング」エマルジョンとも呼ばれる（S.U.Pickering：「Emulsions」、J. Chem. Soc. 1907, vol. 91, pp.2001-2021）。このような乳化剤は、水−プレポリマー界面に添加することで、エマルジョン液滴の凝集、ひいてはエマルジョンの分解を防ぐ。プレポリマー自体が両親媒性を有している場合、さらなる乳化剤を添加する必要がない場合があり得る。その場合、当業者は、系を自己乳化系と呼ぶ。
【０００９】
したがって、本発明の目的は、独国特許出願第１０  ２００８  ０００３６０．３号および独国特許出願第１０  ２００８  ０４４３７３．５号の明細書に記載されるシリル含有プレポリマーから、水中で安定した耐加水分解性のエマルジョンを製造することである。
【００１０】
シリル化されたプレポリマーのエマルジョンは、多くの明細書の主題である。独国特許出願第２５５８６５３号の明細書において、Changが、シリル基を有する自己乳化ポリウレタンのエマルジョン、および表面のコーティングのためのそれらの使用を記載している。ポリウレタンは、ポリオールと過剰のポリイソシアネートとの反応によって製造される。第２の工程において、過剰のイソシアネートが、反応性シランと部分的に反応される。このポリマーをせん断しながら水に導入すると安定したエマルジョンが得られる。米国特許第４，３７６，１４９号の明細書において、Martinが、シリル化されたポリエーテルとＯＨ−シロキサンとの乳化された混合物、および織物の塗料におけるそれらの使用も記載している。清水および吉田が、日本特許出願第１３１８０６６号の明細書において、コロイド状シリカをさらに含有し得るシリル化されたポリエーテルの水性エマルジョンを記載している。シリル化されたポリエーテルは、ポリプロピレングリコールジグリシジルエーテルを、環状または芳香族ジアミンによってトリアルコキシシリルグリシジルエーテルと連結させることによって製造される。Klauck、Maier、およびBerthauerが、独国特許出願第４２１５６４８号の明細書において、陽イオン変性アルコキシシラン末端ポリウレタンの溶液またはエマルジョンをベースとする保存に安定した接触接着剤を記載している。独国特許出願第１９９５５８２５号の明細書において、Majolo、Klauck、Klein、Ernst、Schilling、およびLothが、少なくとも６０％のポリマー質量分率を有するシリル官能化ポリマーのエマルジョンを記載している。同様に、１つはシリル基を有し、１つはシリル基を有さない少なくとも２種の異なるポリマーの混合物のエマルジョンが記載されている。記載されているシリル官能化ポリマーのエマルジョンは、乳化されていないポリマーと比較して向上した保存期間を示すことが主張されている。Altesらは、米国特許第６，７１３，５５８号および同第６，８３１，１２８号の明細書において、シリル化されたエラストマーの水で希釈可能なエマルジョンおよびそれらの製造を記載している。エマルジョンは、５μｍ未満の液滴径で、少なくとも７５％の質量エラストマー分率を有する。Hattemer、Unger、Ferencz、Bachon、Bathelt、およびSchmidtが、国際公開第２００６／１２２６８４号の明細書において、α−シリル末端プレポリマーのエマルジョンならびにそれらの製造および使用を記載している。Wu、You、およびHuangが、国際公開第２００７／０７２１８９号の明細書において、シリル基を有するプレポリマーのエマルジョンを記載している。このエマルジョンは、ナノシリカの添加によって安定化される。従来の乳化剤の添加は、任意であり、場合によってはエマルジョンの安定性をさらに向上させると言われている。国際公開第２００８／０９０４５８号の明細書において、Wu、You、およびHuangが、シリル基を有するプレポリマーのエマルジョンを記載している。このエマルジョンは、モノマーシランの添加によって安定化される。また、ナノシリカおよび従来の乳化剤の添加は両方とも任意であり、場合によってはエマルジョンの安定性をさらに向上させると言われている。好適な乳化剤の選択、および特定の用途に適した安定したエマルジョンの製造は、決してささいなことではなく、当業者にとっても大きな難題である。特に、シリル基を含有するプレポリマーの加水分解不安定性は、安定したエマルジョン系の予測可能性に対する懸念の原因である。
【発明の概要】
【００１１】
独国特許出願第１０  ２００８  ０００３６０．３号および独国特許出願第１０  ２００８  ０４４３７３．５号の明細書に記載のプレポリマーの想定される構造に関連する加水分解感受性にかかわらず、今般、プレポリマーが安定したエマルジョンに転化可能であることが意外にも発見された。
【００１２】
したがって、本発明は、独国特許出願第１０  ２００８  ０００３６０．３号の明細書に記載されるような、シリル基を有するヒドロキシル化合物、および／または独国特許出願第１０  ２００８  ０４４３７３．５号の明細書に記載されるような、シリル官能化ポリエーテルシロキサン（アルコキシシリル官能性シリコーンポリエーテルまたはアルコキシシリル官能性ポリエーテル−シロキサンコポリマーとも呼ばれる）のいずれかをベースとする安定した耐加水分解性水性エマルジョンを提供する。
【００１３】
したがって、本発明の主題は、少なくとも１つの非末端シリル官能基、好ましくは２つ以上の非末端シリル官能基、より好ましくは２つ以上の非末端シリル官能基と同時に少なくとも１つの末端シリル官能基も分子中に有するシリル官能化ポリエーテルを含む安定した耐加水分解性水性エマルジョンである。より特定すれば、それらは、エポキシド基に対して反応性である、１つの鎖の末端につき２つ以上のアルコキシシリル官能基を含有する。
【００１４】
エマルジョンは、室温で１ヶ月間保存した後が好ましいが、室温で少なくとも１週間保存した後、肉眼で見える分解の兆候を示さない場合、エマルジョンは安定と称される。本明細書において、エマルジョンの分解は、エマルジョンが肉眼で見える油相と水相とに分離することと定義される。室温で１ヶ月間保存した後、室温で少なくとも１週間保存した後、エマルジョン中の遊離アルコールの量が、１０重量％以下の乳化されたアルコキシ基の解離に相当する場合、エマルジョンは加水分解に対して安定と称される。
【００１５】
水および／またはポリエーテル（シロキサン）の最適質量分率は、用途に応じて決まる。特定の使用分野に向けたポリエーテル（シロキサン）の最適質量分率を見つけることは当業者に委ねられる。しかしながら、当業者にとって、このようなエマルジョンにおける水の好ましい分率が、１０重量％〜９７重量％、より好ましくは２０重量％〜９０重量％、より特定すれば３０重量％超であることは周知の考えである。
【図面の簡単な説明】
【００１６】
【図１】式（１）の化合物を示す。
【図２】式（３ａ）の化合物を示す。
【図３】式（５ａ）の化合物を示す。
【図４】実施例２のエマルジョンの流動曲線を示す。
【発明を実施するための形態】
【００１７】
独国特許出願第１０  ２００８  ０００３６０．３号の明細書に記載のシリル官能化ポリエーテルは、アルコキシシリル基で置換された鎖からなり、これらの鎖は、反応成分の開環を伴う反応によってポリマー鎖に挿入されるフラグメントに対応する、式（１）のフラグメントｄ〜ｊを選択することによって、特に高度に官能化され、このため様々な種類の応用分野に合わせて調整することができる。
【化２】
2012528203.tif 000003
式中、
ａは、１〜３の整数、好ましくは３であり、
ｂは、０〜２、好ましくは０〜１の整数、より好ましくは０であり、
ａおよびｂの合計は３であり、
ｃは、０〜２２、好ましくは０〜６の整数、より好ましくは１または３であり、
ｄは、１〜１０００、好ましくは１より大きく１００以下、より好ましくは１より大きく２０以下、より特定すれば１より大きく１０以下、または１０より大きく１００以下の整数であり、
ｅは、０〜１００００、好ましくは０〜１０００、より好ましくは０〜３００、より特定すれば０〜１００の整数であり、
ｆは、０〜１０００、好ましくは０〜１００、より好ましくは０〜５０、より特定すれば０〜３０の整数であり、
ｇは、０〜１０００、好ましくは０〜２００、より好ましくは０〜１００、より特定すれば０〜７０の整数であり、
ｈ、ｉ、およびｊは、０〜５００、好ましくは０〜３００、より好ましくは０〜２００、より特定すれば０〜１００の整数であり、
ただし、指数ｄ〜ｊを有するフラグメントは、互いに自由に順序を変えることができ、すなわち、ポリエーテル鎖内の配列において互いに交換可能であり、
ｎは、２〜８の整数であり、
Ｒは、直鎖状または分枝状の、飽和、単価不飽和または多価不飽和の、１〜２０個、より特定すれば１〜６個の炭素原子を有するアルキル基、あるいは１〜２０個の炭素原子を有するハロアルキル基から選択される１つ以上の同一または異なる基を示す。Ｒは、好ましくはメチル、エチル、プロピル、イソプロピル、ｎ−ブチル、およびｓｅｃ−ブチル基、より特定すればエチルまたはメチル基に対応し、
Ｒ１は、好ましくは酸素原子を介して結合される、飽和または不飽和の、場合により分枝状の基であるか、あるいはアルコキシ、アリールアルコキシまたはアルキルアリールアルコキシ基の種類のポリエーテル基を示し、ここで、炭素鎖は、酸素原子によって介在されていてもよく、あるいはＲ１は、場合により単縮合または多縮合した芳香族アリールオキシ基であるか、あるいはケイ素含有化合物、より特定すればシロキサン基またはポリ（シロキサン）基であり、アルキル基および／またはアリール基および／またはポリエーテルで置換されていてもよく、
Ｒ２またはＲ３、さらにまたＲ５またはＲ６は、同一にかあるいは互いに独立して、Ｈ、あるいは飽和または場合により単価不飽和または多価不飽和の、さらに場合により置換された、場合により一価または多価の、炭化水素基であり、基Ｒ５またはＲ６については、それらが一価の炭化水素基である場合がある。
炭化水素基は、フラグメントＹを介して脂環式に架橋されていてもよく；Ｙは存在しなくてもよく、あるいは１つまたは２つのメチレン単位を有するメチレン架橋であってもよく、Ｙが存在しない場合、Ｒ２またはＲ３は、互いに独立して、１〜２０個、好ましくは１〜１０個の炭素原子を有する直鎖状または分枝状の基であり、より好ましくはメチル、エチル、プロピルまたはブチル、ビニル、アリル基またはフェニル基である。好ましくは、２つの基Ｒ２またはＲ３のうちの少なくとも１つが水素である。Ｒ２−Ｒ３は、−ＣＨ２ＣＨ２ＣＨ２ＣＨ２−基であってもよく、したがってＹは−（ＣＨ２ＣＨ２−）−基である。炭化水素基Ｒ２およびＲ３は同様にさらに置換されてもよく、ハロゲン、ヒドロキシル基またはグリシジルオキシプロピル基などの官能基を有していてもよく、
Ｒ４は、１〜２４個の炭素原子の直鎖状または分枝状のアルキル基、あるいは場合により同様にアルキル基を有していてもよい芳香族または脂環式基に対応し、
Ｒ７およびＲ８は、互いに独立して、代替的に水素であるかあるいはアルキル、アルコキシ、アリールまたはアラルキル基であって、これらの基は、開環重合によって共重合して、アルコキシシラン基を含有する架橋性ポリエーテルエステルを提供し、
Ｒ９、Ｒ１０、Ｒ１１、およびＲ１２は、互いに独立して、代替的に水素であるかあるいはアルキル、アルケニル、アルコキシ、アリールまたはアラルキル基である。炭化水素基は、フラグメントＺを介して脂環式または芳香族式に架橋されてもよく、Ｚが、二価のアルキレンまたはアルケニレン基のいずれかであってもよい。
【００１８】
指数ｄ〜ｊのフラグメントだけでなく、置換基Ｒ１の、場合により存在するポリオキシアルキレン鎖の様々なモノマー単位は、互いにブロック状の構成を有していてもよく、あるいは統計的分布にしたがっていてもよい。したがって、本明細書に示される式中で再現される指数、および示される指数の値の範囲は、実際に存在する構造および／またはその混合物の、起こり得る統計的分布の平均値として理解されるべきである。これは、例えば式（１）などの、それ自体が正確に再現される構造式にも当てはまる。
【００１９】
２９Ｓｉ  ＮＭＲおよびＧＰＣ分析によって示されるように、プロセスに関連して鎖の末端のＯＨ基が存在すると、ＤＭＣ触媒による製造の際だけでなく、例えば、下流の手順工程においてもケイ素原子へのエステル交換反応の可能性が伴う。このような反応において、正式には（formally）、酸素原子を介してケイ素に結合するアルキル基Ｒは、長鎖変性アルコキシシリルポリマー基で置換される。二峰性および多峰性のＧＰＣ曲線は、アルコキシ化生成物が、式（１）に示されるようなエステル交換反応を行っていない化学種だけでなく、２倍、場合によっては３倍、またはさらには多数倍のモル質量を有する化学種も含むことを実証する。したがって、式（１）は、複雑な実際の化学物質の簡略化された表現に過ぎない。
【００２０】
したがって、ＯＲ基の一部が、シリルポリエーテル基で置換されていてもよいため、組成物は、式（１）の指数（ａ）および（ｂ）の合計が平均して３未満である化合物も含む。したがって、組成物は、ケイ素原子上で、Ｒ−ＯＨが脱離し、式（１）のさらなる分子の反応性ＯＨ基と縮合反応することによって形成される化学種を含む。この反応は、例えば、ケイ素上の全てのＲＯ基が式（１）のさらなる分子で置換されてしまうまで、複数回行ってもよい。これらの化合物の典型的な２９Ｓｉ  ＮＭＲスペクトルにおける１つより多いシグナルの存在は、異なる置換パターンを有するシリル基の存在を明確に示す。したがって、指数ａ〜ｊについて報告される値および好ましい範囲はまた、個別にとらえることのできない様々な化学種にわたる単なる平均値として理解されるべきである。
【００２１】
当業者が認識しているように、アルコキシシリル基の架橋または硬化が、２段階の化学手順で起こり、ここで、第１の工程で、水の存在下で（大気中の水分も十分であり得る場合）、ケイ素に結合されるアルコキシ基が、対応するアルコールの形態で脱離され、ＳｉＯＨ基が形成される。次に、ＳｉＯＨ基は、自己縮合の場合、互いに縮合してＳｉ−Ｏ−Ｓｉ架橋を形成し、ポリマー材料を形成する。あるいは、ＳｉＯＨ官能性中間体は、反応性基を有する基材、例えば、ＯＨ官能基を有する酸化物の（oxidic）および／またはケイ酸塩の（silicatic）表面（例えば、ムライト、酸化アルミニウムあるいは酸化マグネシウム）と特に有効に反応し、当該基材における優れた化学固定をもたらす。硬化速度は、触媒を添加するかまたは温度を変えることによって、様々に影響され得る。
【００２２】
２つ以上のアルコキシシリル官能基を有する硬化性シリルポリエーテル１の使用が好ましく、エマルジョン組成物の１つの末端ヒドロキシル基につき平均して２つ以上のこのようなシリル基を有するものが非常に好ましい。
【００２３】
使用されるのが好ましい独国特許出願第１０  ２００８  ０４４３７３．５号のポリエーテルシロキサンは、コポリマー構造中に少なくとも１つのアルコキシシリル基を有する。本発明にしたがって使用可能な式（１）のアルコキシシリル変性ポリエーテルは、シリル基で変性されたエポキシドと、多種多様な様々な分野（provence）のいずれかに由来する出発物質アルコールとのアルコキシ化によって得られる。
【００２４】
使用可能なエポキシド構造の製造および種類は、欧州特許出願番号第０９１５２８８３．６号（本明細書の優先日の時点で未公開）の欧州特許出願に包括的に記載されている。欧州特許出願第０９１５２８８３．６号および対応する優先権出願である独国特許出願第１０  ２００８  ００３６０．３号（本明細書の優先日の時点で未公開）の明細書および特許請求の範囲の内容の全体が、本開示の一部とみなされる。
【００２５】
シリルポリエーテル１は、ポリオキシアルキレン鎖中において、末端だけでなく、分離された形態か、積み重なったブロック状の形態か、あるいはランダムに分散した形態で、アルコキシシリル基（加水分解により架橋可能なアルコキシシリル官能基を含む）を有するポリオキシアルキレン化合物の中から選択されるという、合成における自由を与える。この種の式（１）のシリルポリエーテル１の特徴は、構造およびモル質量に関して、それらが明確にかつ再現性良く製造可能なことである。モノマー単位の配列は、広い制限内で変えることができる。エポキシドモノマーが、ポリマー鎖に、ランダムにまたは任意のブロック状の配列で組み込まれ得る。反応成分の開環を伴う反応によって得られるポリマー鎖に挿入されるフラグメントは、環状無水物さらにまた二酸化炭素がポリエーテル構造中にランダムに挿入されて存在する（言い換えると同種のブロックではない）という制限の下で、それらの配列中で互いに自由に順序を変えることができる。
【００２６】
用いられるシリルポリエーテル１が、ケイ素原子上に、２つ以上の高度に官能化されたポリアルキレンエーテルフラグメントが結合されたものを含む場合、存在する高度に官能化された化合物は、ポリエーテル鎖（式Ｒ１−Ｈ（２）の出発物質アルコールからそれぞれ誘導され、かつその配列内に、反応成分の開環を伴う反応によって得られるポリマー鎖に挿入される自由に順序を変えることができるフラグメントを含む）が、−ＣＨ２−Ｏ−（ＣＨ２）ｃ−Ｓｉ−（ＣＨ２）ｃ−Ｏ−ＣＨ２−架橋を介して互いに連結される化合物である。これらの構造は、非常に複雑な、高度に官能化された構造である。本明細書においてはまた、官能基を所望の応用分野向けに特別に調節することができる。得られるポリマー構造の分枝度および複雑度は、シリルモノマーのエポキシ官能基の増加に伴い増加する。出発化合物として使用可能な、アルコキシ、アリールアルコキシまたはアルキルアリールアルコキシ基を有するポリエーテル基の鎖長は任意である。ポリエーテル、アルコキシ、アリールアルコキシまたはアルキルアリールアルコキシ基は、好ましくは１〜１５００個の炭素原子、より好ましくは２〜３００個の炭素原子、より特定すれば２〜１００個の炭素原子を含有する。
【００２７】
一代替例において、基Ｒ１は、ＤＭＣ触媒によるアルコキシ化に用いられる出発物質アルコールＲ１−Ｈ（２）に由来し；式（２）の化合物としては、例えば、アリルアルコール、ブタノール、オクタノール、ドデカノール、ステアリルアルコール、２−エチルヘキサノール、シクロヘキサノール、ベンジルアルコール、エチレングリコール、プロピレングリコール、ジ−、トリ−、およびポリエチレングリコール、１，２−プロピレングリコール、ジ−およびポリプロピレングリコール、１，４−ブタンジオール、１，６−ヘキサンジオール、トリメチロールプロパン、グリセロール、ペンタエリトリトール、ソルビトール、セルロース糖、リグニンあるいは天然物質をベースとするさらなるヒドロキシル含有化合物が挙げられ得る。あるいは、シロキサン部分が、Ｒ１としてシリルポリエーテルに導入される場合、例えば、α，ω−ジヒドロキシポリシロキサン、水素シロキサンまたはヒドロキシル官能性ポリエーテルシロキサンが、出発化合物として用いられる。
【００２８】
上述した定義の範囲内で、開環を伴う反応によって得られるポリマー鎖に挿入されるフラグメントは、ポリエーテル構造単位の鎖中だけでなく、形成され、かつ−ＣＨ２−Ｏ−（ＣＨ２）ｃ−Ｓｉ−（ＣＨ２）ｃ−Ｏ−ＣＨ２−架橋を介して互いに結合される複数のポリエーテル構造単位上におけるランダムな分布で、ブロック状またはランダムな分布で現れ得る。したがって、プロセス生成物の構造的変形の多様性から、明確な式の記述は可能でない。
【００２９】
指数ｄ〜ｊを有するフラグメント、および置換基Ｒ１の場合により存在するポリオキシアルキレン鎖の両方の様々なモノマー単位は、互いにブロック状の構成を有していてもよく、あるいは統計的分布にしたがっていてもよい。したがって、本明細書に示される式中で再現される指数、および示される指数の値の範囲は、実際に存在する構造および／またはその混合物の起こり得る統計的分布の平均値として理解されるべきである。これは、例えば式（１）などの、それ自体が正確に示される構造式にも当てはまる。
【００３０】
３−グリシジルオキシアルキルトリアルコキシシランまたは３−グリシジルオキシアルキルジアルコキシアルキルシランがモノマーとして用いられるのが特に非常に好ましい。
【００３１】
エポキシド官能性アルコキシシランおよび用いられる任意のさらなるモノマー、さらにまた場合により二酸化炭素に応じて、アルコキシシリル変性ポリエーテルアルコール（１）、さらにまた任意の構造を有するそれらの混合物を製造することができる。
【００３２】
したがって、（ポリ−）シロキサン基が、Ｒ１として分子中に導入される場合、アルコキシシリル官能性ポリエーテルシロキサンが、本発明にしたがって用いられる。
【００３３】
これらのアルコキシシリル官能性ポリエーテルシロキサンおよびそれらの混合物は、独国特許出願第２００８  ００４４３７３．５号に詳述されるような２つの異なる方法によって製造することができる：
１）複金属シアン化物触媒上での、エポキシ官能性アルコキシシランによるシリコーンポリエーテルコポリマーまたはポリシロキサンのアルコキシ化
および／または
２）ＤＭＣ触媒上での、対応する不飽和出発化合物のアルコキシ化によって予め得られる不飽和のアルコキシシリル含有ポリエーテルと、エポキシ官能性アルコキシシランとのヒドロシリル化結合。
【００３４】
独国特許出願第１０  ２００８  ０４４３７３．５号の明細書に記載されるシリル官能化ポリエーテルシロキサンは、式（３）の化合物およびそれらの混合物であり、
【化３】
2012528203.tif 000004
式中、
Ｘは、酸素、窒素、リンまたは硫黄などのヘテロ原子を場合により含有していてもよい、１〜２０個のＣ原子を有する、直鎖状、環状または分枝状の、脂肪族または芳香族の、飽和または不飽和の炭化水素基であるが、好ましくはメチル基であり、
Ｘ１は、代替的にＸ、Ｘ２またはＸ３であり、
Ｘ２は、アルコキシシリル基を有し、かつ場合によりエステル変性またはカーボネート変性される、式（３ａ）のＯＨ官能性ポリオキシアルキレン基であり、
【化４】
2012528203.tif 000005
Ｘ３は、式（３ｂ）の末端エーテル化ポリオキシアルキレン基であり、
【化５】
2012528203.tif 000006
式中、
Ｒ１３は、代替的に、１〜１８個のＣ原子を有するアルキル基、好ましくはメチルであり、
またはＲ１３は、単官能性カルボン酸で末端エステル化される式（３ｃ）のポリオキシアルキレン基であり、
【化６】
2012528203.tif 000007
式中、
Ｒ１４は、１〜３０個の炭素原子を有する、飽和または単価不飽和または多価不飽和の、直鎖状または分枝状のいずれかの、脂肪族または芳香族炭化水素基であり、同様にＯＨ基を有していてもよく、好ましくはメチル基であり、
Ｘ４は、Ｘ１または式（３ｄ）のフラグメントのいずれかに対応し、
【化７】
2012528203.tif 000008
式中、
ｋ、ｋ１およびｋ２は、互いに独立して、０〜５００、好ましくは１０〜２００、より特定すれば１５〜１００の整数であり、
ｌ３、ｌ４、ｌ５、ｌ６、ｌ７、およびｌ８は、互いに独立して、０〜６０、好ましくは０〜３０、より特定すれば０〜２５の整数であり、
ｏは、０〜１０、好ましくは０〜３の整数であり、
ただし、
ｌ３、ｌ５、およびｌ７の合計が０である場合、Ｘ１は少なくとも１度はＸ２に等しく、
Ｘ１がＸ２以外である場合、ｌ３、ｌ５、およびｌ７の合計は少なくとも１であり、
ここで、
ａは、１〜３の整数、好ましくは３であり、
ｂは、０〜２、好ましくは０〜１の整数、より好ましくは０であり、
ａおよびｂの合計は３であり、
ｃは、０〜２２、好ましくは０〜６の整数、より好ましくは１または３であり、
ｃ１は、０〜２４、好ましくは０〜１２、より好ましくは０〜８、非常に好ましくは０〜４の整数であり、
ｄは、１より大きく１０００以下、好ましくは１より大きく１００以下、より好ましくは１より大きく２０以下、より特定すれば１より大きく１０以下、または１０より大きく１００以下の整数であり、
ｅは、０〜１００００、好ましくは０〜１０００、より好ましくは０〜３００、より特定すれば０〜１００の整数であり、
ｎは、２〜８の整数であり、
ｆ、ｇ、ｈ、ｉ、およびｊは各々、０〜５００、好ましくは０〜３００、より好ましくは０〜２００、より特定すれば０〜１００の整数であり、
ただし、指数ｄ〜ｊを有するフラグメントは、互いに自由に順序を変えることができ、すなわち、ポリエーテル鎖内の配列において互いに交換可能であり、指数ｄ〜ｊを有するフラグメントの様々なモノマー単位は、互いにブロック状の構成を有するか、あるいは統計的分布にしたがうことが可能であり、
ただし、指数ｋ、ｋ１、ｋ２、ｌ３、ｌ４、ｌ５、ｌ６、ｌ７、ｌ８、およびｏを有するフラグメントは、互いに自由に順序を変えることができ、すなわち、シロキサン鎖内で互いに交換可能であり、代替的に、統計的分布でまたはブロック状の配列で存在してもよい。
Ｒは、直鎖状または分枝状の、飽和、単価不飽和または多価不飽和の、１〜２０個、より特定すれば１〜６個の炭素原子を有するアルキル基、あるいは１〜２０個の炭素原子を有するハロアルキル基から選択される１つ以上の同一または異なる基、好ましくはメチル、エチル、プロピル、イソプロピル、ｎ−ブチルまたはｓｅｃ−ブチル基を示す。
Ｒ２またはＲ３、およびＲ５またはＲ６は、同一かまたは互いに独立して、Ｈ、あるいは飽和または場合により単価不飽和または多価不飽和の、さらに場合により置換された、場合により一価または多価の、炭化水素基であり、基Ｒ５またはＲ６については、それらが一価の炭化水素基である場合がある。
炭化水素基は、フラグメントＹを介して脂環式に架橋されていてもよく；Ｙが存在しなくてもよく、あるいは１つまたは２つのメチレン単位を有するメチレン架橋であってもよく；Ｙが０である場合、Ｒ２またはＲ３は、互いに独立して、１〜２０個、好ましくは１〜１０個の炭素原子を有する直鎖状または分枝状の基であり、より好ましくはメチル、エチル、プロピルまたはブチル、ビニル、アリル基またはフェニル基である。好ましくは、少なくともＲ２またはＲ３の２つの基のうちの少なくとも１つが水素である。炭化水素基Ｒ２およびＲ３は同様にさらに置換されてもよく、ハロゲン、ヒドロキシル基またはグリシジルオキシプロピル基などの官能基を有していてもよい。
Ｒ４は、芳香族基または脂環式基に結合されてもよい、１〜１８個の炭素原子の直鎖状または分枝状のアルキル基である。
Ｒ７およびＲ８は、互いに独立して、代替的に水素であるかあるいはアルキル、アルコキシ、アリールまたはアラルキル基である。
Ｒ９、Ｒ１０、Ｒ１１、およびＲ１２は、互いに独立して、代替的に水素であるかあるいはアルキル、アルケニル、アルコキシ、アリールまたはアラルキル基であり、炭化水素基は、フラグメントＺを介して脂環式または芳香族式に架橋可能であり、Ｚは二価のアルキレンまたはアルケニレン基を示すことが可能である。
【００３５】
式（３）で表されるポリエーテルシロキサンは、遊離した過剰のポリエーテルまたは転位生成物などの、手順の付随物として場合により存在し得る副生成物を含む。
【００３６】
連結しシロキサン鎖および／またはポリエーテル鎖内の様々なモノマー単位は、互いに、代替的にブロック状の構成またはランダムな構成を有していてもよい。本明細書に示される式中で再現される指数、および示される指数の値の範囲は、実際に分離された構造および／またはその混合物の起こり得る統計的分布の平均値として理解されるべきである。これは、それ自体が正確に示される構造式にも当てはまる。式（３）のアルコキシシリル官能基を有するポリエーテルシロキサンは、通常、櫛形の分枝を有するコポリマーであり、このコポリマーでは、ポリエーテル鎖が、それぞれＳｉＣ結合を介してポリシロキサン骨格に結合する。
【００３７】
同様に、アルコキシシリル基を備えたポリエーテル鎖が、Ｓｉ−Ｏ−Ｃ結合を介してシロキサン構造に結合される、式（５）の直鎖状ポリエーテル−シロキサン−ポリエーテルトリブロックコポリマーが本発明にしたがって使用可能であり、
【化８】
2012528203.tif 000009
式中、
Ｒ’は、１つ以上の同一または異なる、直鎖状または分枝状の、飽和、単価不飽和または多価不飽和の、１〜２０個、より特定すれば１〜１０個の炭素原子を有するアルキル基に対応し、
ｍは、０〜５０００、好ましくは２〜５０００、より好ましくは５〜４０００、より特定すれば９〜３０００の整数であり、
Ｘ７は、式（５ａ）のポリエーテルフラグメントに対応し、
【化９】
2012528203.tif 000010
置換基Ｒ、Ｒ２〜Ｒ１２、基ＹおよびＺ、ならびに指数ａ、ｂ、ｃ、ｄ、ｅ、ｆ、ｇ、ｈ、ｉ、ｊ、およびｎは、式（３ａ）の化合物について上述した定義に対応する。
【００３８】
本発明は、式（１）、（３）および／または（５）の化合物が、それぞれ単独でまたは互いの任意の所望の混合物として使用されるエマルジョンをさらに提供する。
【００３９】
式（３）〜（３ｄ）および（５）さらにまた（５ａ）で再現される指数、および示される指数の値の範囲は、実際に存在する構造および／またはその混合物の起こり得る統計的分布の平均値として理解されるべきである。
【００４０】
本発明のプレポリマーエマルジョン用に企図される従来の乳化剤は、基本的に全ての陰イオン性、非イオン性、陽イオン性、および両性の乳化剤さらにまた乳化剤の混合物を含む。
【００４１】
陰イオン性乳化剤または陰イオン性乳化剤の混合物は、アルキルサルフェート、アリールスルホネート、脂肪族アルコールサルフェート、アルキルスルホネート、パラフィンスルホネート、アルキルエーテルサルフェート、アルキルポリグリコールエーテルサルフェート、脂肪族アルコールエーテルサルフェート、アルキルベンゼンスルホネート、アルキルナフチルスルホネート、アルキルフェニルエーテルサルフェート、アルキルホスフェート、リン酸モノ−、ジ−、およびトリエステル、アルキルエーテルホスフェート、エトキシ化脂肪族アルコールリン酸エステル、アルキルフェニルエーテルホスフェート、ホスホン酸エステル、スルホコハク酸ジエステル、スルホコハク酸モノエステル、エトキシ化スルホコハク酸モノエステル、スルホスクシンアミド、α−オレフィンスルホネート、アルキルカルボキシレート、アルキルエーテルカルボキシレート、アルキルポリグリコールカルボキシレート、脂肪酸イセチオネート、脂肪酸メチルタウリド（methyltauride）、脂肪酸サルコシド（sarcoside）、アリールスルホネート、ナフタレンスルホネート、アルキルグリセリルエーテルスルホネート、硫酸化油、ポリアクリレートおよび／またはα−スルホ脂肪酸エステルを含む群から選択され得る。陰イオン性乳化剤は、例えば、ナトリウム、カリウム、アンモニウム、モノエタノールアンモニウム、トリエタノールアンモニウムまたは対イオンとして他の有機基で置換されたアンモニウム陽イオンを含んでいてもよい。
【００４２】
好ましい陰イオン性乳化剤は、ナトリウムドデシルベンゼンスルホネート、ラウリル硫酸ナトリウム、およびラウリルエーテル硫酸ナトリウムである。
【００４３】
１種または複数の陽イオン性乳化剤は、第一級アミンおよび第二級アミンだけでなく第三級アミンおよびその塩、アルキルトリメチルアンモニウム塩、ジアルキルジメチルアンモニウム塩、トリアルキルメチルアンモニウム塩、テトラアルキルアンモニウム塩、アルコキシ化アルキルアンモニウム塩、エステルクアット、ジアミドアミンクアット、アルキルオキシアルキルクアット、第四級アルキルホスホニウム塩、第三級アルキルスルホニウム塩、アルキルイミダゾリウム塩、アルキルオキサゾリニウム塩、アルキルピリジウム塩またはＮ，Ｎ−ジアルキルモルホリニウム塩を含む群から選択され得る。陽イオン性乳化剤は、例えば、塩化物、臭化物、硫酸メチル、サルフェートなどを対イオンとして含んでいてもよい。
【００４４】
１種または複数の非イオン性乳化剤は、アルコール、脂肪酸、アルコールエトキシレート、ポリオキシエチレン−ポリオキシプロピレン−アルキルエーテル、アミンアルコキシレート、脂肪族アルコールポリグリコールエーテル、脂肪族アミンポリグリコールエーテル、脂肪酸エトキシレート、脂肪酸ポリグリコールエステル、グリセリドモノアルコキシレート、アルカノールアミド、脂肪酸アルキロールアミド、エトキシ化アルカノールアミド、エトキシ化エステル、例としてヒマシ油エトキシレート、脂肪酸アルキロールアミドエトキシレート、エチレンオキシド−プロピレンオキシドブロックコポリマー、アルキルフェノールエトキシレート、アルキルグルコシド、多官能性アルコールによる脂肪族カルボン酸の部分エステル、例えばソルビタンエステルとして、グリセロールエステルまたはポリグリセロールエステル、多官能性アルコールによる脂肪族カルボン酸の、エトキシ化部分エステル、例えばエトキシ化ソルビタンエステルとして、エトキシ化グリセロールエステルまたはエトキシ化ポリグリセロールエステル、ポリエトキシ化ポリスチレンフェニルエーテル、アルカノールアミンによる脂肪族カルボン酸のアミド、アルカノールアミンによる脂肪族カルボン酸のエトキシ化アミドおよび／またはポリアルコキシ化オルガノポリシロキサンを含む群から選択され得る。
【００４５】
好ましい非イオン性乳化剤は、ヒマシ油エトキシレート、イソトリデシルアルコールポリグリコールエーテル、ソルビタンエステル、エチレンオキシド−プロピレンオキシドブロックコポリマー、ステアリルアルコールエトキシレート、およびステアリン酸エトキシレートである。
【００４６】
さらなる好ましい乳化剤は、独国特許出願第１０  ２００８  ０００３６０．３号（本明細書の優先日の時点で未公開）の明細書に記載の教示にしたがって製造可能な、アルコキシシリル基を有するエチレンオキシド−プロピレンオキシドブロックコポリマーである。
【００４７】
１種または複数の両性乳化剤は、アンホアセテート、アンホジアセテート、グリシネート、アンホプロピオネート、アンホジプロピオネート、ヒドロキシスルタイン、アミンオキシド、スルホベタインおよび／またはベタインを含む群から選択され得る。
【００４８】
好ましい両性乳化剤は、ベタインおよびアミンオキシドである。
【００４９】
本発明のエマルジョンの水相は、本発明のエマルジョンをベースとする塗料の（機械的）特性を改質するための親水性充填剤を含んでいてもよい。用いられる充填剤の表面が、少なくとも１つの官能基を有する場合が有利であり得る。この場合、エマルジョンの乾燥または分解の後、本発明にしたがって使用可能なプレポリマーの反応性官能基と、粒子表面上の官能基との間で化学反応が起こるという結果を伴う。このような充填剤の例は、ヒュームドシリカおよび沈殿シリカ、無機酸化物ならびに酸化アルミニウム、二酸化チタン、および二酸化ジルコニウムなどの混合酸化物、ガラスおよび石英、水酸化アルミニウムおよび水酸化マグネシウムなどの水酸化物、珪灰石、雲母、カオリン、およびタルクなどのケイ酸塩、炭酸カルシウムおよび他の炭酸塩、銅、亜鉛、およびニッケルなどの金属、および金属合金、窒化ホウ素などの窒化物、炭化ケイ素などの炭化物、黒鉛、およびカーボンブラックである。このような充填剤のさらなる例は、例えば、セルロース、リグニン、酸化ポリエチレンまたは硬化エポキシ樹脂をベースとするものなどの有機粒子である。粉末の形態または水性分散体の形態のいずれかの充填剤は、エマルジョンの製造の間またはその後に、攪拌しながら組み込まれ得る。このような分散体の市販の例は、Aerodisp（Evonik Degussa）、Ludox（W.R.Grace）、Dispercoll（Bayer Materials Science）またはKlebosol（Clariant）である。
【００５０】
水相は、本発明のエマルジョンのレオロジー特性を改質するための添加剤をさらに含んでいてもよい。このような添加剤の好ましい例は、ポリウレタン増粘剤、キサンタンガム、グアーガム、カルボキシメチルセルロース、ポリアクリレート、ポリビニルアルコール、ポリビニルピロリドン、カルボキシビニルポリマー、ヒドロキシエチルセルロース、およびポリエチレンイミンである。
【００５１】
縮合反応を補助し、および／または速めるために、本発明のエマルジョンは、触媒を含んでいてもよい。応用の分野および物理的特性に応じて、触媒は、水相またはプレポリマーのいずれかにおいて溶液または分散体中で使用され得る。触媒が水不溶性であるかまたは水不溶性触媒含有溶液の形態を取っている場合、触媒または触媒含有溶液は、別個の分散体、エマルジョンまたはマイクロエマルジョンとして、さらにまた別個の固体または液体として本発明のエマルジョンに添加され得る。触媒が水溶性触媒であるかまたは水性触媒含有溶液の形態を取っている場合、触媒または触媒含有溶液は、場合により対応する乳化剤を用いて、プレポリマー相に組み込むことができる。アルコキシシリル基を有する本発明のポリエーテル（シロキサン）を硬化するための触媒として、従来技術から当業者に知られている、公知のポリウレタン化、アロファネート化（allophanatization）またはビウレット化触媒を使用することができる。これらには、例えば、亜鉛塩、オクチル酸亜鉛、アセチルアセトン酸亜鉛、および２−エチルカプロン酸亜鉛、あるいはＮ，Ｎ，Ｎ−トリメチル−Ｎ−２−ヒドロキシプロピルアンモニウムヒドロキシド、Ｎ，Ｎ，Ｎ−トリメチル−Ｎ−２−ヒドロキシプロピルアンモニウム２−エチルヘキサノエートまたはコリン２−エチルヘキサノエートなどのテトラアルキルアンモニウム化合物などの化合物が含まれる。オクチル酸亜鉛（２−エチルヘキサン酸亜鉛）およびテトラアルキルアンモニウム化合物を使用するのが好ましく、オクチル酸亜鉛を使用するのがより好ましい。触媒として、さらに、例えば、ジブチルスズジラウレート、ジオクチルスズジラウレート、ジブチルスズジアセチルアセトネート、ジブチルスズジアセテートまたはジブチルスズジオクトエートなどの一般的に使用されている有機スズ化合物を使用することができる。さらに、ビスマス触媒、例えば、Borchi触媒、チタン酸塩、例えば、チタン（ＩＶ）イソプロポキシド、鉄（ＩＩＩ）化合物、例えば、鉄（ＩＩＩ）アセチルアセトネート、アルミニウム化合物、例えば、アルミニウムアセチルアセトネート、カルシウム化合物、例えば、カルシウムエチレンジアミン四酢酸、マグネシウム化合物、例えばマグネシウムエチレンジアミン四酢酸、あるいはアミン、例えば、トリエチルアミン、トリブチルアミン、１，４−ジアザビシクロ［２．２．２］オクタン、１，８−ジアザビシクロ［５．４．０］ウンデカ−７−エン、１，５−ジアザビシクロ［４．３．０］ノナ−５−エン、Ｎ，Ｎ−ビス（Ｎ，Ｎ−ジメチル−２−アミノエチル）メチルアミン、Ｎ，Ｎ−ジメチルシクロヘキシルアミン、Ｎ，Ｎ−ジメチルフェニルアミン、Ｎ−エチルモルホリンなどを使用することもできる。同様に、メタンスルホン酸、ｐ−トルエンスルホン酸、ドデシルベンゼンスルホン酸、１−ナフタレンスルホン酸、カンファースルホン酸、酢酸、トリフルオロ酢酸または塩化ベンゾイル、塩酸、リン酸などの有機または無機ブレンステッド酸、例えば、ブチルホスフェート、（イソ）プロピルホスフェート、ジブチルホスフェートなどのそれらのモノエステルおよび／またはジエステルも、触媒として好適である。同様に、例えば、水酸化ナトリウム、テ���ラメチル水酸化アンモニウム、水酸化カリウムまたはテトラブチル水酸化アンモニウムなどの無機および有機ブレンステッド塩基も、触媒として好適である。当然ながら、２種以上の触媒の組合せを使用することもできる。本発明の硬化性改質剤は、国際公開第２００５／１００４８２号に記載されるような、光潜在性（photolatent）塩基と呼ばれるものも触媒として含んでいてもよい。光潜在性塩基とは、好ましくは１つ以上の塩基性窒素原子を有する有機塩基を意味し、それは、最初はブロックされた形態で存在し、紫外光、可視光または赤外線で照射されて初めて、分子の解離によって、塩基性形態を放出する。
【００５２】
触媒および／または光潜在性塩基は、アルコキシシリル官能性プレポリマーを基準にして、０．００１重量％〜５．０重量％、好ましくは０．０１重量％〜１．０重量％、より好ましくは０．０５重量％〜０．５重量％の量で使用される。触媒および／または光潜在性塩基は、一度にあるいは複数回に分けて、あるいは連続して添加され得る。全量を一度に添加するのが好ましい。
【００５３】
さらに、プレポリマー相は、架橋密度をさらに上げるために有機官能性で（部分的に）水不溶性のシランを含んでいてもよい。このシランは、場合により反応性希釈剤の役割を果たし得る。この種の有機官能性シランは、例えば、テトラエトキシシラン、メチルトリエトキシシラン、Ｎ−シクロヘキシルアミノメチルトリメトキシシラン、Ｎ−シクロヘキシル−３−アミノプロピルトリエトキシシラン、３−アミノプロピルトリメトキシシラン、ビニルトリメトキシシラン、ビニルトリエトキシシラン、ビニルジメトキシメチルシラン、３−イソシアナトプロピルトリメトキシシラン、３−グリシジルオキシプロピルトリメトキシシラン、３−グリシジルオキシプロピルトリエトキシシラン、３−メタクリロイルオキシプロピルトリメトキシシラン、メチルトリメトキシシラン、メチルトリエトキシシラン、ジメチルジメトキシシラン、フェニルトリエトキシシラン、オクチルトリメトキシシラン、オクチルトリエトキシシラン、およびヘキサデシルトリメトキシシランである。
【００５４】
プレポリマー相は、有機官能性で（部分的に）水不溶性のシロキサンをさらに含んでいてもよい。この種の有機官能性シロキサンは、例えば、α，ω−ジヒドロキシポリジメチルシロキサン、α，ω−ビス（トリメトキシシリル）ポリジメチルシロキサン、およびα，ω−ビス（トリエトキシシリル）ポリジメチルシロキサンである。
【００５５】
エマルジョンは、さらにまた、文献および従来技術から公知の助剤と混合されてもよい。これらには、例えば、膜形成ポリ（メタ）アクリレート、シリコーン／（メタ）アクリレートコポリマー、ポリ−Ｎ−アシルアルキレンイミン、ポリ−Ｎ−メチルピロリドン、ならびにフッ素化された有機基、アミノ基またはシラノール基を有するシリコーン樹脂が含まれる。さらなる例は、抗菌剤および防腐剤（例えば、トリクロサン、トリクロカルバン、ヘキサクロロフェン）、酸化防止剤（例えば、ＢＨＡ、ＢＨＴ、アスコルビン酸、およびγ−オリザノール）、分散剤、消泡剤および脱気剤、染料、着色剤、顔料、不凍剤（例えば、エタノール、エチレングリコール、１，３−ブチレングリコール、プロピレングリコール、グリセロールまたはイソプロパノール）、殺菌剤、接着促進剤および／または反応性希釈剤さらにまた可塑剤（例えば、フタレート、ベンゾエート、ホスフェート可塑剤）および錯化剤（例えば、ＥＤＴＡ、クエン酸、およびエチドロン酸、さらにまたそれらの塩）である。さらに、噴霧助剤、湿潤剤、ビタミン、成長物質、ホルモン、さらにまた香料、光安定剤、フリーラジカル捕捉剤、紫外線吸収剤、（例えば、ベンゾフェノン誘導体、ベンゾトリアゾール誘導体、ケイ皮酸エステルあるいは例えばＺｎＯまたはＴｉＯ２などの微粒子紫外線吸収剤、さらにまたさらなる安定剤が、混合物に添加され得る。
【００５６】
本発明のプレポリマーエマルジョンは、塗料、インク、離型剤、接着剤、化粧品、傷防止コーティング、建築用防腐剤、腐食防止剤および／または封止剤のため、紙、粒子、紡織繊維およびガラス繊維のコーティングのため、紙用の充填剤のコーティングのため、帯電防止表面を生成するための原料として、ならびに／あるいは例えば、ポリプロピレンオキシドゴムをベースとするゴム部品を製造するための出発材料として使用され得る。
【００５７】
本発明のエマルジョンが、例として以下に記載されるが、本発明はこれらの例示的実施形態に限定されるべきであることは意図されない。範囲、一般式または化合物の種類の以下に示される表示は、明示的に記載される対応する範囲または化合物の群だけでなく、個別の値（範囲）または化合物を抜き出すことによって得られる全ての部分範囲および化合物の部分群も包含するものと解釈されるべきである。本明細書の文脈中に文献が引用される場合、それらの内容全体が、本発明の開示の内容に属するべきであることが意図される。
【実施例】
【００５８】
以下の実施例において、シリル官能化ポリエーテル（シロキサン）をベースとするエマルジョンの製造を記載する。独国特許出願第１０  ２００８  ０００３６０．３号および独国特許出願第１０  ２００８  ０４４３７３．５号の未公開の明細書における、プロピレンオキシド（ＰＯ）および３−グリシジルオキシプロピルトリエトキシシラン（ＧｌｙＥＯ）を用いたＤＭＣ触媒によるアルコキシ化のプロセス原理にしたがって、これらのシリル官能化ポリエーテル（シロキサン）を製造した。２５．０℃におけるプレポリマーの粘度を、回転式粘度計（Physica MCR301）およびコーンプレート型ジオメトリを用いて、１００秒−１で測定した。エマルジョンの安定性を、以下のように評価した：エマルジョンを室温で保存し、１週間以内に不安定性の目立った兆候がなければ、クリーミング（creaming）および／または凝集について安定とみなす。このような兆候は、例えば、２つ以上の層の形成またははっきりと目に見える脂の点在である。製造の直後および１週間保存した後の両方で、ガスクロマトグラフィーによって、エマルジョンのアルカノール含量を測定することによって、加水分解についての安定性を評価した。アルカノール含量が０．１％未満である（これは同時に用いられるガスクロマトグラフ（モデル6890、Agilent）の検出限界に相当する）場合、エマルジョンを、加水分解に対して安定であるとみなす。
【００５９】
トリエトキシシリルポリエーテルＩ：
約９０００ｇ／モルの平均モル質量を有するポリプロピレングリコールから出発して製造され、４倍のトリアルコキシシラン官能基を有する、該して統計的構造からなるほぼ無色のポリエーテル。
モノマー計量による化学構造：
ＰＰＧ５００＋１２８．５モルのＰＯ＋４モルのＧＬＹＥＯ。
【００６０】
トリエトキシシリルポリエーテルＩＩ：
約１６０００ｇ／モルの平均モル質量を有するポリプロピレングリコールから出発して製造され、４倍のトリアルコキシシラン官能基を有する、該して統計的構造からなるほぼ無色のポリエーテル。
モノマー計量による化学構造：
ＰＰＧ７００＋１２３モルのＰＯ＋２モルのＧＬＹＥＯ＋１２３モルのＰＯ＋２モルのＧＬＹＥＯ。
【００６１】
トリエトキシシリルポリエーテルシロキサンＩＩＩ：
約９０００ｇ／モルの平均モル質量を有するポリエーテルシロキサンから出発して製造され、４倍のトリアルコキシシラン官能基を有する、概して統計的構造からなるほぼ無色のポリエーテル。
２０：８０のエチレンオキシド対プロピレンオキシドの比率の、ポリ（エチレンオキシド−ｓｔａｔ−プロピレンオキシド）アリルエーテル上で、ヘプタメチルトリシロキサン（ＨＭＴＳ）のヒドロシリル化することによって、ポリエーテルシロキサンを製造した。ポリエーテルの分子量は、８８０グラム／モルであった。
モノマー計量による化学構造：
ポリエーテルシロキサン＋１．５モルのＰＯ＋２モルのＧＬＹＥＯ＋１．５モルのＰＯ。
【００６２】
トリエトキシシリルポリエーテルＩＶ：
約２００００ｇ／モルの平均モル質量を有するポリプロピレングリコールから出発して製造され、４倍のトリアルコキシシラン官能基を有する、概して統計的構造からなるほぼ無色のポリエーテル。
モノマー計量による化学構造：
ＰＰＧ７００＋２１２モルのＰＯ＋４モルのＧＬＹＥＯおよび１０１．５モルのＰＯ。
【００６３】
実施例１：
１２．０グラムのTEGO（登録商標）Alkanol S100P（ステアリルアルコール、ポリオキシエチレン（１００）エーテル、Evonik Goldschmidt GmbH）、３．０グラムのTEGO（登録商標）Alkanol TD6（イソトリデカノール、ポリオキシエチレン（６）エーテル、Evonik Goldschmidt GmbH）および１５．０グラムの水を、二重壁のガラス容器中で６０℃に加熱し、Mizerディスクを用いて１０００ｒｐｍで均一になるまで撹拌し、粘性のペーストを形成した。滴下漏斗を用いて、３０分間の期間にわたって、１００．０グラムのトリエトキシシリルポリエーテルＩＶを、撹拌しながらペーストに滴下導入した。仕上げられたペーストを、１０分間１０００ｒｐｍで撹拌した。その後、ペーストを、残りの２００．０グラムの水で希釈した。これによりエマルジョンを得た。
【００６４】
液滴径分布を、動的光散乱（６３３ｎｍのＨｅＮｅレーザーを有するMalvern HPPS）によって測定した。ＣＯＮＴＩＮアルゴリズムを用いた相関関数の評価により、平均半径が１５４ｎｍの単峰性の液滴径分布が得られた。
【００６５】
ガスクロマトグラフィーによって、エタノール含量を求めた。製造の直後および室温で７日間保存した後の両方で、含量は検出限界（０．１％）未満であった。室温で１週間保存した後、エマルジョンは、不安定性の目に見える兆候を全く示さない。
【００６６】
実施例２：
９．０グラムのTEGO（登録商標）Alkanol TD12（イソトリデシルアルコール、ポリオキシエチレン（１２）エーテル）、６．０グラムのRewopal（登録商標）LA3（ラウリルアルコール、ポリオキシエチレン（３）エーテル）、および２０．０グラムの水を、二重壁のガラス容器中で６０℃に加熱し、Mizerディスクを用いて１０００ｒｐｍで均一になるまで撹拌し、粘性のペーストを形成した。滴下漏斗を用いて、３０分間の期間にわたって、８０．０グラムのトリエトキシシリルポリエーテルＩに溶かした２０．０グラムのオクチルトリエトキシシランの均一溶液を、撹拌しながらペーストに滴下導入した。仕上げられたペーストを、１０分間１０００ｒｐｍで撹拌した。その後、ペーストを、撹拌しながら、残りの８０．０グラムの水で希釈した。これによりエマルジョンを得た。液滴径分布を、動的光散乱（Malvern HPPS）によって測定した。平均液滴半径は１１６ｎｍであった。
【００６７】
コーンプレート型ジオメトリを備えた回転式粘度計（Physica MCR301）を用いて、エマルジョンの流動曲線を測定した。実施例２のエマルジョンの流動曲線を図４に示す。エマルジョンはせん断により薄くなる（shear-thinning）。１００秒−１における粘度は０．１８Ｐａ・ｓであり、すなわち、用いられるプレポリマーの粘度をはるかに下回っている。
【００６８】
実施例３：
１２．０グラムのTEGO（登録商標）Alkanol S100P（ステアリルアルコール、ポリオキシエチレン（１００）エーテル、Evonik Goldschmidt GmbH）、３．０グラムのTEGO（登録商標）Alkanol TD6（イソトリデカノール、ポリオキシエチレン（６）エーテル、Evonik Goldschmidt GmbH）、および１５．０グラムの水を、二重壁のガラス容器中で６０℃に加熱し、Mizerディスクを用いて１０００ｒｐｍで均一になるまで撹拌し、粘性のペーストを形成した。滴下漏斗を用いて、３０分間の期間にわたって、１００．０グラムのトリエトキシシリルポリエーテルＩＩＩを、撹拌しながらペーストに滴下導入した。仕上げられたペーストを、１０分間１０００ｒｐｍで撹拌した。その後、ペーストを、撹拌しながら、残りの８５．０グラムの水で希釈した。これによりエマルジョンを得た。液滴径分布を、動的光散乱（Malvern HPPS）によって測定した。平均液滴半径は１２２ｎｍであった。その後、１０．０グラムのAerosil A200を、仕上げられたエマルジョンに添加し、２０００ｒｐｍで１０分間撹拌して分散することによって導入した。
【００６９】
実施例４：
１０．０グラムのMarlon（登録商標）A315（ドデシルベンゼンスルホネート、Ｎａ塩、Sasol Germany GmbH）、１５．０ｇのTEGO（登録商標）Betaine F50（コカミドプロピルベタイン、Evonik Goldschmidt GmbH）、７．５グラムのTEGO（登録商標）Alkanol TD6（イソトリデカノール、ポリオキシエチレン（６）エーテル、Evonik Goldschmidt GmbH）を、室温において、プラスチックのビーカー中でMizerディスクを用いて１０００ｒｐｍで均一になるまで撹拌し、粘性のペーストを形成した。滴下漏斗を用いて、３０分間の期間にわたって、１００．０グラムのトリエトキシシリルポリエーテルＩＩＩを、撹拌しながらペーストに滴下導入した。仕上げられたペーストを、１０分間１０００ｒｐｍで撹拌した。その後、ペーストを、撹拌しながら、１００．０グラムの水で希釈した。これによりエマルジョンを得た。液滴径分布を、動的光散乱（Malvern HPPS）によって測定した。平均液滴半径は１４４ｎｍであった。
【００７０】
実施例５：
３０．０グラムのSynperonic（登録商標）PE/F108（ＥＯ−ＰＯ−ＥＯトリブロックコポリマー（Croda）の２５％濃度の水溶液）および７．５グラムのPluronic（登録商標）PE10300（ＥＯ−ＰＯ−ＥＯトリブロックコポリマー、BASF）を、室温において、プラスチックのビーカー中でMizerディスクを用いて１０００ｒｐｍで均一になるまで撹拌し、粘性のペーストを形成した。滴下漏斗を用いて、３０分間の期間にわたって、１００．０グラムのトリエトキシシリルポリエーテルＩＶを、撹拌しながらペーストに滴下導入した。仕上げられたペーストを、１０分間１０００ｒｐｍで撹拌した。その後、ペーストを、撹拌しながら、１６２．５グラムの水で希釈した。これによりエマルジョンを得た。液滴径分布を、動的光散乱（Malvern HPPS）によって測定した。平均液滴半径は２５１ｎｍであり、いくらかの粗画分（液滴半径＞１マイクロメートル）がはっきりと見られた。
【００７１】
ガスクロマトグラフィーによって、エタノール含量を求めた。製造の直後および室温で７日間保存した後の両方で、含量は検出限界（０．１％）未満であった。室温で１週間保存した後、粗画分にもかかわらず、エマルジョンは、不安定性の目に見える兆候を全く示さない。
【図１】
2012528203.tif 000019
【図２】
2012528203.tif 000020
【図３】
2012528203.tif 000021
【図４】
2012528203.tif 000022
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
それぞれの場合に分子中に少なくとも１つの非末端シリル官能基を有する、シリル官能化ポリエーテルおよび／またはシリル官能化ポリエーテルシロキサンを含む、安定した耐加水分解性水性エマルジョン。
【請求項２】
シリル官能化ポリエーテルとして、式（１）
【化１】
2012528203.tif 000023
（式中、
ａは、１〜３の整数であり、
ｂは、０〜２の整数であり、
ａおよびｂの合計は３であり、
ｃは、０〜２２の整数であり、
ｄは、１〜１０００の整数であり、
ｅは、０〜１００００の整数であり、
ｆは、０〜１０００の整数であり、
ｇは、０〜１０００の整数であり、
ｈ、ｉ、およびｊは、０〜５００の整数であり、
ただし、前記指数ｄ〜ｊを有するフラグメントは、互いに自由に順序を変えることができ、すなわち、ポリエーテル鎖内の配列において互いに交換可能であり、
ｎは、２〜８の整数であり、
Ｒは、直鎖状または分枝状の、飽和、単価不飽和または多価不飽和の、１〜２０個の炭素原子を有するアルキル基、あるいは１〜２０個の炭素原子を有するハロアルキル基から選択される１つ以上の同一または異なる基を示し、
Ｒ１が、飽和または不飽和の、場合により分枝状の基であるか、あるいはアルコキシ、アリールアルコキシまたはアルキルアリールアルコキシ基の種類のポリエーテル基であり、ここで、前記炭素鎖は、酸素原子によって介在されていてもよく、あるいは、場合により単縮合または多縮合した芳香族アリールオキシ基であるか、あるいはアルキル基および／またはアリール基で置換されていてもよいケイ素含有化合物またはシロキサン基またはポリ（シロキサン）基であり、
Ｒ２またはＲ３、さらにまたＲ５またはＲ６は、同一にかあるいは互いに独立して、Ｈ、あるいは飽和または場合により単価不飽和または多価不飽和の、さらに場合により置換された、場合により一価または多価の、炭化水素基であり、前記基Ｒ５またはＲ６については、それらが一価の炭化水素基である場合があり、ここで、前記炭化水素基Ｒ２およびＲ３は、フラグメントＹを介して脂環式に架橋されていてもよく；Ｙが存在しなくてもよく、あるいは１つまたは２つのメチレン単位を有するメチレン架橋であってもよく、Ｙが存在しない場合、Ｒ２またはＲ３は、互いに独立して、１〜２０個の炭素原子を有する直鎖状または分枝状の基であり、
Ｒ４は、１〜２４個の炭素原子の直鎖状または分枝状のアルキル基、あるいは場合により同様にアルキル基を有していてもよい芳香族または脂環式基に対応し、
Ｒ７およびＲ８は、互いに独立して、代替的に、水素であるかあるいはアルキル、アルコキシ、アリールまたはアラルキル基であってこれらの基は、開環重合によって共重合して、アルコキシシラン基を含有する架橋性ポリエーテルエステルを提供し、
Ｒ９、Ｒ１０、Ｒ１１、およびＲ１２は、互いに独立して、代替的に、水素であるかあるいはアルキル、アルケニル、アルコキシ、アリールまたはアラルキル基であり、前記炭化水素基は、フラグメントＺを介して脂環式または芳香族式に架橋可能であり、Ｚは二価のアルキレン基またはアルケニレン基であることが可能である）
の化合物を、単独でまたは互いに対する混合物として使用することを特徴とする、請求項１に記載のエマルジョン。
【請求項３】
前記ＯＲ基の一部が、エステル交換反応の結果としてシリルポリエーテル基で置換されることにより、式（１）の指数（ａ）＋（ｂ）の合計が平均して３未満である組成物が存在することを特徴とする、請求項２に記載のエマルジョン。
【請求項４】
Ｒ１が、（ポリ）シロキサン基であることを特徴とする、請求項２または３に記載のエマルジョン。
【請求項５】
（ポリ）シロキサン基を含有する化合物として、式（３）
【化２】
2012528203.tif 000024
（式中、
Ｘは、酸素、窒素、リンまたは硫黄などのヘテロ原子を含んでいてもよい、１〜２０個のＣ原子を有する、直鎖状、環状または分枝状の、脂肪族または芳香族の、飽和または不飽和の炭化水素基であり、
Ｘ１は、代替的にＸ、Ｘ２またはＸ３であり、
Ｘ２は、アルコキシシリル基を有し、かつエステル変性またはカーボネート変性されていてもよい、式（３ａ）のＯＨ官能性ポリオキシアルキレン基であり、
【化３】
2012528203.tif 000025
Ｘ３は、式（３ｂ）の末端エーテル化ポリオキシアルキレン基であり、
【化４】
2012528203.tif 000026
式中、
Ｒは、直鎖状または分枝状の、飽和、単価不飽和または多価不飽和の、１〜２０個の炭素原子を有するアルキル基、あるいは１〜２０個の炭素原子を有するハロアルキル基から選択される１つ以上の同一または異なる基を示し、
Ｒ２またはＲ３、さらにまたＲ５またはＲ６は、同一にかあるいは互いに独立して、Ｈ、あるいは飽和または場合により単価不飽和または多価不飽和の、さらに場合により置換された、場合により一価または多価の、炭化水素基であり、前記基Ｒ５またはＲ６については、それらが一価の炭化水素基である場合があり、ここで、前記炭化水素基Ｒ２およびＲ３は、フラグメントＹを介して脂環式に架橋されていてもよく；Ｙは存在しなくてもよく、あるいは１つまたは２つのメチレン単位を有するメチレン架橋であってもよく、Ｙが０である場合、Ｒ２またはＲ３は、互いに独立して、１〜２０個の炭素原子を有する直鎖状または分枝状の基であり；前記炭化水素基Ｒ２およびＲ３は同様にさらに置換されてもよく、ハロゲン、ヒドロキシル基またはグリシジルオキシプロピル基などの官能基を有していてもよく；Ｒ４は、芳香族基または脂環式基に結合されてもよい、１〜１８個の炭素原子を有する直鎖状または分枝状のアルキル基であり、
Ｒ７およびＲ８は、互いに独立して、代替的に水素であるかあるいはアルキル、アルコキシ、アリールまたはアラルキル基であり、
Ｒ９、Ｒ１０、Ｒ１１、およびＲ１２は、互いに独立して、代替的に水素であるかあるいはアルキル、アルケニル、アルコキシ、アリールまたはアラルキル基であり、前記炭化水素基は、フラグメントＺを介して脂環式または芳香族式に架橋可能であり、Ｚは二価のアルキレン基またはアルケニレン基のいずれかを示すことが可能であり；
Ｒ１３は、代替的に、１〜１８個のＣ原子を有するアルキル基、または式（３ｃ）のポリオキシアルキレン基であり、単官能性カルボン酸で末端エステル化され、
【化５】
2012528203.tif 000027
式中、
Ｒ１４は、１〜３０個の炭素原子を有する、飽和または単価不飽和または多価不飽和の、直鎖状または分枝状のいずれかの、脂肪族または芳香族炭化水素基であり、同様にＯＨ基を有していてもよく、
Ｘ４は、Ｘ１または式（３ｄ）のフラグメントのいずれかであり、
【化６】
2012528203.tif 000028
式中、
ｋ、ｋ１およびｋ２は、互いに独立して、０〜５００の整数であり、
ｌ３、ｌ４、ｌ５、ｌ６、ｌ７、およびｌ８は、互いに独立して、０〜６０の整数であり、
ｏは、０〜１０の整数であり、
ただし、
ｌ３、ｌ５、およびｌ７の合計が０である場合、Ｘ１は少なくとも１度はＸ２であり、
Ｘ１がＸ２以外である場合、ｌ３、ｌ５、およびｌ７の合計は少なくとも１であり、
ここで、
ａは、１〜３の整数であり、
ｂは、０〜２の整数であり、
ａおよびｂの合計は３であり、
ｃは、０〜２２の整数であり、
ｃ１は、０〜２４の整数であり、
ｄは、１〜５００の整数であり、
ｅは、０〜５０００の整数であり、
ｎは、２〜８の整数であり、
ｆ、ｇ、ｈ、ｉ、およびｊは各々、０〜５００の整数であり、
ただし、前記指数ｄ〜ｊを有するフラグメントは、互いに自由に順序を変えることができ、ポリエーテル鎖内の配列において互いに交換可能であり、ここで、前記指数ｄ〜ｊを有するフラグメントの様々なモノマー単位は、互いにブロック状に構成されていてもよく、あるいは統計的分布にしたがっていてもよく、ただし、前記指数ｋ、ｋ１、ｋ２、ｌ３、ｌ４、ｌ５、ｌ６、ｌ７、ｌ８、およびｏを有するフラグメントは、互いに自由に順序を変えることができ、シロキサン鎖内で互いに交換可能であり、代替的に、統計的分布またはブロック状の配列で存在してもよい）
のアルコキシシリル官能性ポリエーテルシロキサンおよびそれらの混合物を使用することを特徴とする、請求項４に記載のエマルジョン。
【請求項６】
アルコキシシリル基を備えたポリエーテル鎖が、Ｓｉ−Ｏ−Ｃ結合を介してシロキサン構造に結合した、式（５）
【化７】
2012528203.tif 000029
（式中、
Ｒ’は、１つ以上の同一または異なる、直鎖状または分枝状の、飽和、単価不飽和または多価不飽和の、１〜２０個の炭素原子を有するアルキル基に対応し、
ｍは、０〜５０００の整数であり、
Ｘ７は、式（５ａ）のポリエーテルフラグメントに対応し、
【化８】
2012528203.tif 000030
式中、前記置換基Ｒ、Ｒ２〜Ｒ１２、前記基ＹおよびＺ、ならびに前記指数ａ、ｂ、ｃ、ｄ、ｅ、ｆ、ｇ、ｈ、ｉ、ｊ、およびｎは、式（３ａ）の化合物について上述した定義に対応し、式（３）で表される前記ポリエーテルシロキサンは、遊離した過剰のポリエーテルまたは転位生成物などの、手順の付随物として存在し得る副生成物を含む）
の直鎖状ポリエーテル−シロキサン−ポリエーテルトリブロックコポリマーが存在することを特徴とする、請求項１〜５のいずれか一項に記載のエマルジョン。
【請求項７】
式（１）、（５）および／または（６）の化合物が、単独でまたは互いの混合物として使用されることを特徴とする、請求項２、５および６のいずれか一項に記載のエマルジョン。
【請求項８】
使用される乳化剤が、陰イオン性、非陰イオン性、陽イオン性、および両性の乳化剤さらにまた乳化剤混合物であることを特徴とする、請求項１〜７のいずれか一項に記載のエマルジョン。
【請求項９】
触媒、光潜在性塩基、レオロジー特性を改質するための添加剤、親水性充填剤、有機官能性および／または部分的に可溶性および／または水不溶性シランおよび／またはシロキサン、助剤、膜形成剤、抗菌剤および防腐剤、分散剤、消泡剤および脱気剤、染料、着色剤および顔料、不凍剤、殺菌剤、接着促進剤および／または反応性希釈剤、可塑剤および錯化剤、噴霧助剤、湿潤剤、ビタミン、成長物質、ホルモンおよび／または香料、光安定剤、フリーラジカル捕捉剤、紫外線吸収剤、さらなる安定剤の群から選択される化合物を含むことを特徴とする、請求項１〜８のいずれか一項に記載のエマルジョン。
【請求項１０】
塗料、インク、離型剤、接着剤、化粧品、傷防止コーティング、建築用防腐剤、腐食防止剤および／または封止剤のため、紙、粒子、紡織繊維およびガラス繊維のコーティングのため、紙用の充填剤のコーティングのため、帯電防止表面を生成するための原料として、ならびに／あるいはポリプロピレンオキシドをベースとするゴム部品を製造するための出発材料としての、請求項１〜９のいずれか一項に記載のエマルジョンの使用。
【国際調査報告】
2012528203.tif 000031
2012528203.tif 000032
2012528203.tif 000033
2012528203.tif 000034